(57)【要約】  ３５０ｎｍ以上４９０ｎｍ以下に発光ピーク波長を有する発光ダイオードと、発光ダイオードの光による励起によって可視光を発する蛍光体を具備する白色光源において、白色光源の発光スペクトルの３５０〜７８０ｎｍにおける任意の発光強度極大値に対し、長波長側の最近接する発光強度極小値の比率が、極大値を１としたとき、極小値が０．５以上であることを特徴とする白色光源である。また、白色光源の発光スペクトルの３５０〜７８０ｎｍにおける任意の発光強度極大値に対し、長波長側の最近接する発光強度極小値の比率が、極大値を１としたとき、極小値が０．７以上であることが好ましい。上記構成によれば、発光スペクトルにおいて特定の波長領域が突出することを防止でき、太陽光と同様の色合いで視認できる白色光源を提供することができる。
2013069435.tif 000002
【特許請求の範囲】
【請求項１】
３５０ｎｍ以上４９０ｎｍ以下に発光ピーク波長を有する発光ダイオードと、発光ダイオードの光による励起によって可視光を発する蛍光体を具備する白色光源において、
白色光源の発光スペクトルの３５０〜７８０ｎｍにおける任意の発光強度の極大値に対して、長波長側の最近接する発光強度の極小値の比率が、極大値を１としたとき、極小値が０．５以上であることを特徴とする白色光源。
【請求項２】
白色光源の発光スペクトルの３５０〜７８０ｎｍにおける任意の発光強度の極大値に対し、長波長側の最近接する発光強度の極小値の比率が、極大値を１としたとき、極小値が０．７以上であることを特徴とする白色光源。
【請求項３】
白色光の色温度が２５００〜７０００Ｋであることを特徴とする請求項１ないし請求項２のいずれか１項に記載の白色光源。
【請求項４】
白色光源の発光スペクトルの最大ピーク強度が４９１〜７８０ｎｍの範囲にあることを特徴とする請求項１ないし請求項３のいずれか１項に記載の白色光源。
【請求項５】
白色光源の発光スペクトルと、前記白色光源と同一色温度の黒体輻射の発光スペクトルにおいて、視感輝度を同じにした場合の両発光スペクトルとを比較した場合に、前記白色光源の紫乃至青色領域（３８０〜４９０ｎｍ）の発光スペクトルの最大発光強度が、前記最大発光強度を示す波長と同一波長の黒体輻射スペクトルの発光強度の１．５倍以下であることを特徴とする請求項４記載の白色光源。
【請求項６】
発光ピーク波長が異なる蛍光体を３種以上具備していることを特徴とする請求項１ないし請求項５のいずれか１項に記載の白色光源。
【請求項７】
発光ダイオードおよび発光ピーク波長が異なる３種以上の蛍光体の発光スペクトルが重なる領域を少なくとも１か所以上具備することを特徴とする請求項１ないし請求項６のいずれか１項に記載の白色光源。
【請求項８】
発光スペクトルの半値幅が５０ｎｍ以上である蛍光体を具備することを特徴とする請求項１ないし請求項５のいずれか１項に記載の白色光源。
【請求項９】
前記白色光源がタスク照明用白色光源であることを特徴とする請求項１ないし請求項８のいずれか１項に記載の白色光源。
【請求項１０】
照射対象物として印刷物、食材、人物のいずれか１種以上を照らすための照明に用いることを特徴とする請求項１ないし請求項９のいずれか１項に記載の白色光源。
【請求項１１】
前記白色光源と照射対象物との距離が１．５ｍ以下であることを特徴とする請求項１ないし請求項１０のいずれか１項に記載の白色光源。
【請求項１２】
請求項１ないし請求項１１のいずれか１項に記載の白色光源を複数個設けたことを特徴とする白色光源システム。
【発明の詳細な説明】
【技術分野】
【０００１】
本発明は、白色光源およびそれを用いた白色光源システムに係り、特に被照射物の色合いが太陽光と同等に見える白色光源およびそれを用いた白色光源システムに関する。
【背景技術】
【０００２】
近年、省エネルギー対策や二酸化炭素の排出量削減の観点からＬＥＤ（発光ダイオード）を使用した白色光源が注目されている。タングステンフィラメントを使った従来の白熱電球と比較して、ＬＥＤは長寿命で、かつ省エネルギーが可能である。従来の白色ＬＥＤは、特開平１０−２４２５１３号公報（特許文献１）に示されているように、発光ピーク波長が４００〜５３０ｎｍの範囲にある青色ＬＥＤを使用してＹＡＧ蛍光体を励起させ、ＬＥＤの青色光とＹＡＧ蛍光体の黄色光とを混合して白色光を実現していた。【０００３】
ＬＥＤを使用した白色光源は、信号機や液晶表示装置のバックライト、さらには室内灯などの一般用照明機器としても広く使用されている。従来の青色ＬＥＤを使った白色光源は、その発光スペクトルは青色ＬＥＤから発する青色光のピーク高さが蛍光体からの黄色光のピーク高さの１．５倍以上と高く、青色光の影響が強い傾向があった。なお、図１に特許文献１の白色光源の発光スペクトルを示す。【０００４】
一方、ＬＥＤを使用した白色光源の普及に伴って、白色光源に求められる要求も様々なものになってきている。特許文献１のような青色発光ダイオードとＹＡＧ蛍光体を組み合わせたものは、見る方向によっては黄色っぽく見えたり、青色や黄色の色むらが発生したりするという問題点があった。【０００５】
このような問題点を解決するために、例えば国際公開ＷＯ２００７／０３７１２０号パンフレット（特許文献２）では、紫外発光ダイオードと蛍光体とを組み合わせた白色光源を開示している。紫外発光ダイオードと、青色蛍光体、緑色蛍光体および赤色蛍光体の３種の蛍光体とを組み合わせることにより、演色性が高い白色光源を実現している。なお、図２に特許文献２の白色光源の発光スペクトルを示す。【０００６】
特許文献２に記載された白色光源は、高演色性を実現するために、図２に示すように赤色領域の発光ピークが高くなるように設定されている。このような発光スペクトルを持つ白色光源で照明を行うと、照射対象物（光が照らされた物）はその色合いが鮮明に見える。一方で、洋服などに照明を施した場合には、演色性が高い白色光源で照射された時の色合いと太陽光の照射下で感じる色合いとが大きく異なるように感じられることがある。つまり、演色性が高い白色光源と太陽光とで照射した場合に、同じ照射対象物であるにも拘わらず色の違いを大きく感じてしまうという問題点が生じていた。
【先行技術文献】
【特許文献】
【０００７】
【特許文献１】特開平１０−２４２５１３号公報
【特許文献２】国際公開ＷＯ２００７／０３７１２０号パンフレット
【発明の概要】
【発明が解決しようとする課題】
【０００８】
人間が物体の色を知覚するということは、光源からの光が物体に照射され、そこからの反射光を感じるということである。反射光のスペクトル成分は、光源の発光スペクトルと物体の反射スペクトルとの積で表すことができる。太陽光は黒体輻射とも呼ばれている。黒体輻射は色温度に応じた発光スペクトルを有しており、凹凸のない発光スペクトルを有している。【０００９】
一方、図１（特許文献１）や図２（特許文献２）に示すスペクトル分布を有する白色光源は、その発光スペクトルの凹凸が大きかった。そのため、物体に照射した際の反射光においても、白色光源の発光スペクトルの凹凸に応じて反射光も凹凸を有するスペクトルとなっていた。反射光の凹凸が大きいと、反射光は可視光領域における特定の波長が不足することになり、物体の色の見え方が違ってくるのである。つまり、白色光源の発光スペクトルの凹凸が大きいことにより、黒体輻射のスペクトルとの乖離が大きくなり、その結果、色合いの感じ方が異なるという不具合が生じていたのである。【００１０】
本発明はこのような問題に対処するためのものであり、照射物の色合いが太陽光と同等に見える白色光源を提供することを目的とするものである。
【課題を解決するための手段】
【００１１】
上記目的を達成するために本発明に係る白色光源は、３５０ｎｍ以上４９０ｎｍ以下に発光ピーク波長を有する発光ダイオードと、発光ダイオードの光による励起によって可視光を発する蛍光体を具備する白色光源において、白色光源の発光スペクトルの３５０〜７８０ｎｍにおける任意の発光強度極大値に対して、長波長側の最近接する発光強度極小値の比率が、極大値を１としたとき、極小値が０．５以上であることを特徴とするものである。【００１２】
また、白色光源の発光スペクトルの３５０〜７８０ｎｍにおける任意の発光強度極大値に対し、長波長側の最近接する発光強度極小値の比率が、極大値を１としたとき、極小値が０．７以上であることが好ましい。また、 白色光の色温度が２５００〜７０００Ｋであることが好ましい。【００１３】
また、白色光源の発光スペクトルの最大ピーク強度が４９１〜７８０ｎｍの範囲にあることが好ましい。また、発光ピーク波長の異なる蛍光体を３種以上具備していることが好ましい。また、発光ダイオードおよび発光ピーク波長が異なる３種以上の蛍光体の発光スペクトルが重なる領域を少なくとも１か所以上具備することが好ましい。また、発光スペクトルの半値幅が５０ｎｍ以上である蛍光体を具備することが好ましい。【００１４】
また、白色光源がタスク照明用白色光源であることが好ましい。また、印刷物、食材、人物のいずれか１種以上を照らすための照明に用いることが好ましい。また、白色光源と照射対象物との距離が１．５ｍ以下であることが好ましい。【００１５】
また、本発明の白色光源システムは、本発明の白色光源を複数個用いたことを特徴とするものである。
【発明の効果】
【００１６】
本発明に係る白色光源によれば、発光スペクトルの凹凸を小さくしているので、物体の色合いが太陽光を照射したときと同様に感じ取ることができる。
【図面の簡単な説明】
【００１７】
【図１】特許文献１の白色光源の発光スペクトルを示すグラフである。
【図２】特許文献２の白色光源の発光スペクトルを示すグラフである。
【図３】実施例１に係る白色光源の発光スペクトルを示すグラフである。
【図４】実施例２に係る白色光源の発光スペクトルを示すグラフである。
【図５】実施例３に係る白色光源の発光スペクトルを示すグラフである。
【図６】実施例４に係る白色光源の発光スペクトルを示すグラフである。
【図７】実施例５に係る白色光源の発光スペクトルを示すグラフである。
【図８】実施例６に係る白色光源の発光スペクトルを示すグラフである。
【図９】実施例７に係る白色光源の発光スペクトルを示すグラフである。
【図１０】実施例８に係る白色光源の発光スペクトルを示すグラフである。
【図１１】実施例９に係る白色光源の発光スペクトルを示すグラフである。
【図１２】本発明の白色光源の一構成例を示す断面図である。
【図１３】本発明の白色光源の他の構成例を示す断面図である。
【発明を実施するための形態】
【００１８】
本発明に係る白色光源は、３５０ｎｍ以上４９０ｎｍ以下に発光ピーク波長を有する発光ダイオードと、発光ダイオードの光による励起によって可視光を発する蛍光体を具備する白色光源において、白色光源の発光スペクトルの３５０〜７８０ｎｍにおける任意の発光強度極大値に対し、長波長側の最近接する発光強度極小値の比率が、極大値を１としたとき、極小値が０．５以上であることを特徴とするものである。
【００１９】
まず、発光ダイオードとして発光ピーク波長が３５０ｎｍ以上４９０ｎｍ以下のものを用いる。いわゆる紫外線発光、紫色発光または青色発光の発光ダイオード（ＬＥＤ）を用いるものである。この領域に発光ピークのある発光ダイオードであれば、蛍光体を励起するのに好適であると共に、後述する様々な蛍光体を使用して白色光を得ることができる。
【００２０】
また、白色光源の発光スペクトルの３５０〜７８０ｎｍにおける任意の発光強度極大値に対し、長波長側の最近接する発光強度極小値の比率が、極大値を１としたとき、極小値が０．５以上であることを特徴とするものである。なお、白色光源の発光スペクトルの測定は、ＪＩＳ−Ｃ−８１５２に準じた積分球を使った全光束測定により実施する。
【００２１】
次に、白色光源の発光スペクトルにおいて波長３５０〜７８０ｎｍの中で最大ピーク強度を１とした発光スペクトルを示す。本発明では、白色光源の発光スペクトルにおいて、発光強度極大値とその発光強度極大値に最近接する発光強度極小値が存在する場合、発光強度極大値を１とし、極大値と極小値の比＝（発光強度極小値のピーク高さ／発光強度極大値のピーク高さ）が０．５以上であることを特徴とするものである。
【００２２】
発光強度極大値（以下、極大値という）とは、発光スペクトルが山形状を示す部分の最大値である。つまり、極大値は、上がって下がる山形状における最大値を示すことになる。また、発光強度極小値（以下、極小値という）は、発光スペクトルが谷形状を示す部分の最小値を示す。つまり、極小値は、下がって上がる谷形状における最小値になる。そのため、なだらかに上がり続ける場合（平行も含む）、つまりは下がる部分が無い部分は極大値とは言わない。また、なだらかに下がり続ける場合（平行も含む）、つまりは上がる部分が無い部分は極小値とは言わない。
【００２３】
本発明では、任意の極大値のピーク高さを１としたとき、その極大値の長波長側に最近接する極小値に関して、極大値と極小値の比（極小値のピーク高さ／極大値のピーク高さ）が０．５以上であることを特徴とするものである。任意の極大値とその長波長側に最近接する極小値の強度比を０．５以上と大きくすること、つまりは発光スペクトルの凹凸を小さくすることにより、可視光領域において不足する波長領域を無くし、物体の色の見え方を太陽光（自然光）と同等のものとすることができる。
【００２４】
また、本発明では発光スペクトルにおいて極大値と極小値が最近接する部分についての強度比を規定したものであり、極大値があっても長波長側に最近接する極小値がない部分に関して強度比は限定されるものではない。言い換えれば、発光スペクトルにおいて極大値とそれに最近接する極小値がある部分に関しては、すべて強度比（極小値／極大値）が０．５以上になることを意味する。
【００２５】
また、発光スペクトルの凹凸を小さくする観点から、白色光源の発光スペクトルの３５０〜７８０ｎｍにおける任意の発光強度極大値に対し、長波長側の最近接する発光強度極小値の比率が、極大値を１としたとき、極小値が０．７以上であることが好ましい。なお、極大値と長波長側に最近接する極小値の比の上限は１であるが、製造性を考慮すると０．９５以下が好ましい。
【００２６】
ここで図３を用いて極大値と極小値の測定例を示す。図３は後述する実施例１の発光スペクトルを示すものである。図３において、最大ピーク強度は、波長６３５ｎｍに存在する。また、極大値とその長波長側に最近接する極小値は、極大値Ｐ１（４０９ｎｍ）と極小値Ｐ２（４２９ｎｍ）の部分だけになる。この極大値Ｐ１と極小値Ｐ２の強度比は０．５４（＝極小値Ｐ２の強度０．１２／極大値Ｐ１の強度０．２２）となる。
【００２７】
また、白色光の色温度が２５００〜７０００Ｋであることが好ましい。この色温度が２５００Ｋ未満または７０００Ｋを超えると、太陽光にない色温度となってしまうおそれがある。色温度の好ましい範囲は２７００〜６７００Ｋである。色温度の調整は、各色の蛍光体の混合比によって調整可能である。また、色温度は、発光スペクトルから計算により求めるものである。なお、色温度の単位はケルビン（Ｋ）である。
【００２８】
また、最大ピーク強度が４９１〜７８０ｍの範囲にあることが好ましい。最大ピーク強度が４９１〜７８０ｎｍにあるということは、３５０〜４９０ｎｍの領域に最大ピークがないことを意味するものである。最近の研究では、アジア（日本含む）や欧州の人は、比較的、青色光を眩しく感じすることが報告されている。また、長時間青色光を浴びることによる身体への悪影響についての報告もなされている。例えば、網膜障害やメラトニン分泌抑制による睡眠障害等の問題である。また、紫外光を長時間浴びていることに関しても、同様に人体への悪影響がいくつか報告されている。そのため、紫外から青色領域に最大ピークがないことにより、人体への悪影響を抑制することができる。
【００２９】
紫外から青色領域の発光成分は、可及的に少ないことが望まれるが、具体的には黒体輻射のスペクトルに含まれる青色光等の成分と同程度であることが望ましい。何故なら人は太陽光や炎の下で長年生活してきた。人工光が人の生活に取り入れられたのは、たかだか１００年余りであり、人にとって慣れ親しんだ光は太陽光である。従って、人の健康にとって最も望ましい光は太陽光であり、太陽光に相当する黒体輻射の連続スペクトルが人工光源にも望まれるのである。
【００３０】
本発明では、紫外から青色領域の発光成分について、望ましい強度を以下のように定義する。本発明の白色光源は、前記白色光源と同一の色温度の黒体輻射スペクトルにおいて、前記白色光源と視感輝度を同一にした場合の黒体輻射スペクトルと、前記白色光源の発光スペクトルとを比較した場合に、前記白色光源における紫乃至青色領域（３８０〜４９０ｎｍ）の発光スペクトルの最大発光強度が、前記最大発光強度を示す波長と同一波長の黒体輻射スペクトルの発光強度に対して１．５倍以下とするものである。
【００３１】
前記強度比が１．５倍以下であると、ほぼ太陽光に近いスペクトル分布と看做すことができ、この光源を人が不快に感じることはない。なお前記強度比は、値が小さいほど望ましいものであるが、極端に小さ過ぎると、光源中の青色成分が少なくなり、物の見え方が不自然になるとの問題が生じる。従って、青色光も一定強度以上含まれていることが望ましく、前記強度比のより望ましい範囲は、０．８〜１．２である。
【００３２】
また、蛍光体の材質は、発光ダイオードの光によって可視光を発するものであれば、特に限定されるものではないが、蛍光体のピーク波長が４２０〜７００ｎｍの範囲にあるものが好ましい。
【００３３】
また、発光ピーク波長の異なる蛍光体を３種以上、さらには４種以上具備していることが好ましい。特に、発光ダイオードの発光ピークが３５０〜４２０ｎｍの範囲にある場合は、ピーク波長の異なる４種以上の蛍光体を使うことが好ましい。また、発光ダイオードのピーク波長が４２１〜４９０ｎｍの範囲にある場合は、ピーク波長の異なる３種以上の蛍光体を使うことが好ましい。蛍光体は、青色蛍光体、緑色蛍光体、黄色蛍光体、赤色蛍光体の中から３種以上、さらには４種以上を選択することが好ましい。
【００３４】
また、発光スペクトルの半値幅が５０ｎｍ以上である蛍光体を具備することが好ましい。発光スペクトルの半値幅が５０ｎｍ以上となるようにブロードな発光スペクトルを持つ蛍光体を用いることにより、長波長側に最近接する極大値と極小値の強度比（極小値／極大値）を０．５以上に調整し易くなる。また、ピーク波長が異なる３種以上の蛍光体を用いる場合、少なくとも１種の蛍光体が、発光スペクトルの半値幅が５０ｎｍ以上であればよいが、２種、さらには３種以上の蛍光体が、全て半値幅が５０ｎｍ以上である方が好ましい。また、半値幅の上限は１００ｎｍ以下が好ましい。
【００３５】
また、発光ダイオードおよび発光ピーク波長が異なる３種以上の蛍光体の発光スペクトルが重なる領域を少なくとも１か所以上具備することが好ましい。白色光源の発光スペクトルの長波長側に最近接する極大値と極小値の比（極小値／極大値）を０．５以上にするには、可視光領域、特に４２０〜７００ｎｍにおいて単独で突出した発光強度領域を形成しないことが有効である。そのためには、発光ダイオードの発光、ピーク波長の異なる３種以上の蛍光体のそれぞれの発光、つまりは４つの発光スペクトルの中で、少なくとも１か所は発光スペクトルが重なる領域が存在することが好ましい。また、発光スペクトルが重なる領域は２か所、さらには３か所と多い方が好ましい。
【００３６】
また、蛍光体の材質は、特に限定されるものではないが、前述の条件を満たすものとして以下のものが挙げられる。
【００３７】
青色蛍光体（Ｂ）の具体例としては、ユーロピウム付活アルカリ土類リン酸塩蛍光体（ピーク波長４４０〜４５５ｎｍ）やユーロピウム付活バリウムマグネシウムアルミン酸塩蛍光体（ピーク波長４５０〜４６０ｎｍ）などが挙げられる。
【００３８】
また青緑色蛍光体（ＢＧ）の具体例として、ユーロピウム付活ストロンチウムアルミン酸塩蛍光体（ピーク波長４８０〜５００ｎｍ）や、ユーロピウム、マンガン付活バリウムマグネシウムアルミン酸塩蛍光体（ピーク波長５１０〜５２０ｎｍ）などが挙げられる。
【００３９】
さらに緑色蛍光体（Ｇ）の具体例としては、ユーロピウム付活オルソ珪酸塩蛍光体（ピーク波長５２０〜５５０ｎｍ）、ユーロピウム付活βサイアロン蛍光体（ピーク波長５３５〜５４５ｎｍ）、ユーロピウム付活ストロンチウムサイアロン蛍光体（ピーク波長５１０〜５３０ｎｍ）などが挙げられる。
【００４０】
また黄色蛍光体（Ｙ）の具体例としては、ユーロピウム付活オルソ珪酸塩蛍光体（ピーク波長５５０〜５８０ｎｍ）やセリウム付活希土類アルミニウムガーネット蛍光体（ピーク波長５５０〜５８０ｎｍ）などが挙げられる。
【００４１】
また、赤色蛍光体（Ｒ）の具体例としては、ユーロピウム付活ストロンチウムサイアロン蛍光体（ピーク波長６００〜６５０ｎｍ）、ユーロピウム付活カルシウムストロンチウム窒化物蛍光体（ピーク波長６１０〜６５０ｎｍ）、ユーロピウム付活酸硫化ランタン蛍光体（ピーク波長６２０〜６３０ｎｍ）、マンガン付活マグネシウムフロロジャーマネート（ピーク波長６４０〜６６０ｎｍ）やユーロピウム付活アルカリ土類窒化物蛍光体（ピーク波長６００〜６５０ｎｍ）などが挙げられる。
【００４２】
また、蛍光体は平均粒径が１〜１００μｍであるもの、さらには５〜５０μｍであるものが好ましい。３種以上のピーク波長の異なる蛍光体を用いる場合、各蛍光体を均一に混合する必要があるため、平均粒径は１〜１００μｍである必要があり、さらには５〜５０μｍの範囲であることが好ましい。
【００４３】
次に白色光源の構造について説明する。図１２に本発明の白色光源の一実施形態例としての電球型白色光源を示した。図中、符号１はＬＥＤ電球（白色光源）、２はＬＥＤモジュール、３は基体部、４はグローブ、５は絶縁部材、６は口金、７は基板、８はＬＥＤチップ、９は蛍光体層、１０は透明樹脂層である。図１２は蛍光体層と発光ダイオードとの間に空間を設けた構造の一例を示すものである。
【００４４】
すなわち、図１２に示すＬＥＤ電球１は、ＬＥＤモジュール２と、ＬＥＤモジュール２が設置された基体部３と、ＬＥＤモジュール２を覆うように基体部３上に取り付けられたグローブ４と、基体部３の下端部に絶縁部材５を介して取り付けられた口金６と、基体部３内に設けられた点灯回路１１とを具備する。
【００４５】
ＬＥＤモジュール２は、基板７上に実装された発光ピーク波長３５０〜４９０ｎｍのＬＥＤチップ８を備えている。基板７上には複数のＬＥＤチップ８が面実装されている。ＬＥＤチップ８には、ＩｎＧａＮ系、ＧａＮ系、ＡｌＧａＮ系等の発光ダイオードが用いられる。基板７の表面（さらに必要に応じて内部）には、配線網（図示せず）が設けられており、ＬＥＤチップ８の電極は基板７の配線網と電気的に接続されている。ＬＥＤモジュール２の側面もしくは底面には、配線１２が引き出されており、この配線１２が基体部３内に設けられた点灯回路１１と電気的に接続されている。ＬＥＤチップ８は、点灯回路１１を介して印加される直流電圧により点灯する。
【００４６】
グローブ４の内面には、ＬＥＤチップ８から出射された光を吸収して白色光を発光する蛍光体層９が設けられている。蛍光体層９は、必要に応じて３種以上、さらには４種以上のピーク波長の異なる蛍光体を組合せて形成される。また、樹脂と混合して蛍光体層９を形成するものである。また、各種蛍光体は、すべて混合して混合蛍光体層としてもよいし、１〜３種類程度ずつ混合した蛍光体層を多層化した多層蛍光体層としてもよい。
【００４７】
また、図１２ではグローブ４の内面に蛍光体層を設けた構造としたが、グローブ４の外面や樹脂製グローブ４自体に蛍光体を混合する構造でもよい。また、本発明に係る白色光源は、上記電球型に限らず、蛍光灯タイプ（長細いもの）、シャンデリアタイプなどにも適用でき、その形状も限定されるものではない。
【００４８】
また、図１３に示すように、ＬＥＤチップ８ａおよび蛍光体層９ａと、ＬＥＤチップ８ｂおよび蛍光体層９ｂと、ＬＥＤチップ８ｃおよび蛍光体層９ｃとを共通した基板７上に配置し、これらのＬＥＤチップ８ａ，８ｂ，８ｃを同一の共通するグローブ４内に収容して白色光源システム１ａを構成することも可能である。また、ＬＥＤチップ８と蛍光体層１０の間に透明樹脂層を設けてもよい。
【００４９】
各ＬＥＤチップ８ａ，８ｂ，８ｃは、配線１２ａによって点灯回路１１ａに接続されている。使用者は必要に応じて点灯回路１１ａに内蔵された図示しない切替機構によって適宜点灯させるＬＥＤチップを選択できるように構成されている。また、蛍光体層は発光ダイオード上に設けられている構造や、蛍光体層が透明樹脂層を介して発光ダイオード上に設けられている構造にも適用可能である。透明樹脂層は厚さ０．０１〜０．１ｍｍの範囲であることが好ましい。また、図１３では一つのＬＥＤチップに一つの蛍光体層を設けた構造（ワンチップ型白色光源）となっているが、複数のＬＥＤチップを蛍光体層で覆った構造（マルチチップ型白色光源）であってもよい。また、電球型、ワンチップ型、マルチチップ型いずれの場合も蛍光体層の厚さは０．０１〜３ｍｍの範囲であることが好ましい。また、複数個の白色光源を並べてユニット化して、白色光源システムとして使用することも可能である。
【００５０】
以上のような本発明に係る白色光源は、タスク照明用白色光源に有効である。一般的に室内全体などの広い範囲を明るくするための照明をアンビエント照明、パソコンなどの事務作業を行う際に手元などの比較的狭い範囲を明るくするための照明をタスク照明と定義されている。事務作業の場合、ＪＩＳ−Ｚ−９１１０の照度基準では５００〜７５０ルクス程度が推奨されている。
【００５１】
事務作業の場合、長時間作業も想定されることから、特定の波長が突出した白色光源（極大値とその長波長側に差近接する極小値の比が０．５未満のもの）であると、目に負担がかかる。一方、本発明のように、極大値とその長波長側に差近接する極小値の比が０．５以上に制御することにより、物体を太陽光（自然光）で照らされたときと同等の色に感じ取ることができるため、目にかかる負担を抑制することができる。
【００５２】
また、印刷物、食材、人物のいずれか１種以上を照らすための照明に用いることも効果的である。印刷物とは、新聞や雑誌などである。食材は、食べ物、飲み物すべてを含むものである。また、人物は主に人の顔である。本発明に係る白色光源であれば、太陽光で照らしたときと同等の色合いで見えることから、印刷物を長時間読む際の目の負担を抑制し、食材や人物の色合いを太陽光で照らしたときと同等の色合いで感じ取ることができる。
【００５３】
また、照射対象物（物体）との距離が１．５ｍ以下であること照明にも効果的である。前述のタスク照明のように、事務作業の手元を照らす電気スタンドや洋服や食材などを照らした場合に太陽光で照らした場合と同等の色合いで物体の色合いを感じ取ることができる。また、特定の波長が突出した発光スペクトルを具備しないように制御しているため、照射対象物との距離を１．５ｍ以下、さらには１ｍ以下と近づけたとしても目の負担を抑制することができる。
【００５４】
以上のように本発明の白色光源の効果的な使い方を説明したが、本発明はこれに限定されることなく、様々な照明に使うことが可能である。
【００５５】
（実施例）
（実施例１）
ＬＥＤチップとして発光ピーク波長４００ｎｍのものを用意した。次に、４００ｎｍの電磁波を照射することにより発光する蛍光体として、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５３０ｎｍであるユーロピウム付活オルソ珪酸塩緑色蛍光体と、ピーク波長が５５５ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００５６】
なお、各蛍光体の平均粒径は１８μｍとした。各蛍光体の混合比は重量比（質量比）として青色蛍光体：青緑色蛍光体：緑色蛍光体：黄色蛍光体：赤色蛍光体＝５：１０：１５：２０：５０の比率で混合し、透明樹脂（シリコーン樹脂）と混合して、グローブ内面に塗布することにより、図１２に示す電球型白色光源を作製した。得られた白色光源は、発光色の相関色温度が２８００Ｋであった。
【００５７】
なお、発光スペクトルの半値幅が５０ｎｍ以上の蛍光体は青緑色蛍光体、緑色蛍光体、黄色蛍光体、赤色蛍光体である。また、青色蛍光体、青緑色蛍光体、緑色蛍光体、黄色蛍光体、赤色蛍光体の発光スペクトルに関して、それぞれピーク波長が隣り合う蛍光体の発光スペクトルには重なる部分があった。また、蛍光体層の厚さは０．４ｍｍとした。
【００５８】
次に、ＪＩＳ−Ｃ−８１５２に準じて積分球を使った全光束測定により、実施例１の電球型白色光源の発光スペクトルを測定した結果を図３に示す。図３から明らかなように、長波長側に隣接する極大値Ｐ１と極小値Ｐ２の比（極小値／極大値）はいずれも０．５以上であった。
【００５９】
（実施例２）
ＬＥＤチップとして発光ピーク波長が４００ｎｍのものを用意した。次に、４００ｎｍの電磁波を照射することにより発光する蛍光体として、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５４０ｎｍであるユーロピウム付活βサイアロン緑色蛍光体と、ピーク波長が５５５ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００６０】
なお、各蛍光体の平均粒径は１３μｍとした。各蛍光体の混合比は重量比（質量比）として、青色蛍光体：青緑色蛍光体：緑色蛍光体：黄色蛍光体：赤色蛍光体＝１０：５：１５：２０：５０の比率で混合し、透明樹脂（シリコーン樹脂）と混合して、グローブ内面に塗布することにより、図１２に示す電球型白色光源を作製した。得られた白色光源は、発光色の相関色温度が２８００Ｋであった。
【００６１】
なお、発光スペクトルの半値幅が５０ｎｍ以上の蛍光体は青緑色蛍光体、緑色蛍光体、黄色蛍光体、赤色蛍光体である。また、青色蛍光体、青緑色蛍光体、緑色蛍光体、黄色蛍光体、赤色蛍光体の発光スペクトルに関して、それぞれピーク波長が隣り合う蛍光体の発光スペクトルには重なる部分があった。また、蛍光体層の厚さは０．２ｍｍとした。
【００６２】
実施例１と同様に積分球を使用した全光束測定により、実施例２に係る白色光源の発光スペクトルを調査した。その結果を図４に示す。図４から明らかなように、長波長側に隣接する極大値と極小値の比（極小値／極大値）はいずれも０．５以上であった。
【００６３】
（実施例３）
ＬＥＤチップとして発光ピーク波長が４００ｎｍのものを用意した。この４００ｎｍの電磁波により発光する蛍光体は、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５３０ｎｍであるユーロピウム付活オルソ珪酸塩緑色蛍光体と、ピーク波長が５５５ｎｍであるユーロピウム付活オルソ珪酸塩黄色蛍光体と、ピーク波長が６３５ｎｍであるユーロピウム付活アルカリ土類窒化物赤色蛍光体との混合物を用意した。また、各蛍光体の平均粒径は２８μｍとした。
【００６４】
蛍光体の混合比は重量比（質量比）として青色蛍光体：青緑色蛍光体：緑色蛍光体：黄色蛍光体：赤色蛍光体＝５：５：１５：２５：５０の比率で混合し、さらに透明樹脂（シリコーン樹脂）と混合して、グローブ内面に塗布することにより、図１２に示す電球型白色光源を作製した。得られた白色光源の発光色の色温度は相関色温度２７００Ｋであった。
【００６５】
なお、発光スペクトルの半値幅が５０ｎｍ以上の蛍光体は青緑色蛍光体、緑色蛍光体、黄色蛍光体、赤色蛍光体である。また、青色蛍光体、青緑色蛍光体、緑色蛍光体、黄色蛍光体、赤色蛍光体の発光スペクトルに関して、それぞれピーク波長が隣り合う蛍光体の発光スペクトルには重なる部分があった。また、蛍光体層の厚さは１．０ｍｍとした。
【００６６】
次に実施例１と同様に、積分球を使った全光束測定により、実施例３に係る白色光源の発光スペクトルを調査した。その結果を図５に示す。図５から明らかなように、大きく変化する極大値および極小値は観察されないが、長波長側に隣接する極大値と極小値の比（極小値／極大値）はいずれも０．５以上であった。
【００６７】
（実施例４）
ＬＥＤチップとして発光ピーク波長４００ｎｍのものを用意した。次に、４００ｎｍの電磁波を照射することにより発光する蛍光体として、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５３０ｎｍであるユーロピウム付活オルソ珪酸塩緑色蛍光体と、ピーク波長が５５５ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００６８】
なお、各蛍光体の平均粒径は１８μｍとした。各蛍光体の混合比は重量比（質量比）として青色蛍光体：青緑色蛍光体：緑色蛍光体：黄色蛍光体：赤色蛍光体＝１０：１５：２５：２０：５０の比率で混合し、透明樹脂（シリコーン樹脂）と混合して、グローブ内面に塗布することにより、図１２に示す電球型白色光源を作製した。得られた白色光源は、発光色の相関色温度が３８００Ｋであった。
【００６９】
なお、発光スペクトルの半値幅が５０ｎｍ以上の蛍光体は青緑色蛍光体、緑色蛍光体、黄色蛍光体、赤色蛍光体である。また、青色蛍光体、青緑色蛍光体、緑色蛍光体、黄色蛍光体、赤色蛍光体の発光スペクトルに関して、それぞれピーク波長が隣り合う蛍光体の発光スペクトルには重なる部分があった。また、蛍光体層の厚さは０．５ｍｍとした。
【００７０】
次に実施例１と同様に、積分球を使った全光束測定により、実施例４に係る白色光源の発光スペクトルを調査した。その結果を図６に示す。図６から明らかなように、長波長側に隣接する極大値と極小値の比（極小値／極大値）はいずれも０．５以上であった。
【００７１】
（実施例５）
ＬＥＤチップとして発光ピーク波長４００ｎｍのものを用意した。次に、４００ｎｍの電磁波を照射することにより発光する蛍光体として、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５４０ｎｍであるユーロピウム付活βサイアロン緑色蛍光体と、ピーク波長が５５５ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００７２】
なお、各蛍光体の平均粒径は１０μｍとした。各蛍光体の混合比は重量比（質量比）として青色蛍光体：青緑色蛍光体：緑色蛍光体：黄色蛍光体：赤色蛍光体＝１０：１５：２０：２５：３０の比率で混合し、透明樹脂（シリコーン樹脂）と混合して、発光ダイオード上に直接蛍光体層を形成した。実施例５はワンチップ型の白色光源である。また、蛍光体層の厚さは０．３ｍｍとした。得られた白色光源は、発光色の相関色温度が４２００Ｋであった。
【００７３】
なお、発光スペクトルの半値幅が５０ｎｍ以上の蛍光体は青緑色蛍光体、緑色蛍光体、黄色蛍光体、赤色蛍光体である。また、青色蛍光体、青緑色蛍光体、緑色蛍光体、黄色蛍光体、赤色蛍光体の発光スペクトルに関して、それぞれピーク波長が隣り合う蛍光体の発光スペクトルには重なる部分があった。
【００７４】
また、実施例５の白色光源の発光スペクトルを調査した結果、図７の通りであった。図７から明らかなように、長波長側に隣接する極大値と極小値の比（極小値／極大値）はいずれも０．５以上であった。
【００７５】
（実施例６）
ＬＥＤチップとして発光ピーク波長４００ｎｍのものを用意した。次に、４００ｎｍの電磁波を照射することにより発光する蛍光体として、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５４０ｎｍであるユーロピウム付活βサイアロン緑色蛍光体と、ピーク波長が５５５ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００７６】
なお、各蛍光体の平均粒径は１０μｍとした。各蛍光体の混合比は重量比（質量比）として青色蛍光体：青緑色蛍光体：緑色蛍光体：黄色蛍光体：赤色蛍光体＝３０：１５：２０：１５：２０の比率で混合し、透明樹脂（シリコーン樹脂）と混合して、発光ダイオード上に直接蛍光体層を形成した。実施例６はワンチップ型の白色光源である。また、蛍光体層の厚さは０．３ｍｍとした。得られた白色光源は、発光色の相関色温度が５０００Ｋであった。
【００７７】
なお、発光スペクトルの半値幅が５０ｎｍ以上の蛍光体は青緑色蛍光体、緑色蛍光体、黄色蛍光体、赤色蛍光体である。また、青色蛍光体、青緑色蛍光体、緑色蛍光体、黄色蛍光体、赤色蛍光体の発光スペクトルに関して、それぞれピーク波長が隣り合う蛍光体の発光スペクトルには重なる部分があった。
【００７８】
また、実施例６の白色光源の発光スペクトルを調査した結果、図８の通りであった。図８から明らかなように、長波長側に隣接する極大値と極小値の比（極小値／極大値）はいずれも０．５以上であった。
【００７９】
（実施例７）
ＬＥＤチップとして発光ピーク波長が４００ｎｍのものを用意した。次に、４００ｎｍの電磁波を照射することにより発光する蛍光体として、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５４０ｎｍであるユーロピウム付活βサイアロン緑色蛍光体と、ピーク波長が５５５ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００８０】
なお、各蛍光体の平均粒径は１３μｍとした。各蛍光体の混合比は重量比（質量比）として、青色蛍光体：青緑色蛍光体：緑色蛍光体：黄色蛍光体：赤色蛍光体＝３０：１５：１５：２０：２０の比率で混合し、透明樹脂（シリコーン樹脂）と混合して、グローブ内面に塗布することにより、図１２に示す電球型白色光源を作製した。得られた白色光源は、発光色の相関色温度が５０００Ｋであった。
【００８１】
なお、発光スペクトルの半値幅が５０ｎｍ以上の蛍光体は青緑色蛍光体、緑色蛍光体、黄色蛍光体、赤色蛍光体である。また、青色蛍光体、青緑色蛍光体、緑色蛍光体、黄色蛍光体、赤色蛍光体の発光スペクトルに関して、それぞれピーク波長が隣り合う蛍光体の発光スペクトルには重なる部分があった。また、蛍光体層の厚さは０．２ｍｍとした。
【００８２】
実施例１同様に積分球を使用した全光束測定により、実施例７に係る白色光源の発光スペクトルを調査した。その結果を図９に示す。図９から明らかなように、長波長側に隣接する極大値と極小値の比（極小値／極大値）はいずれも０．５以上であった。
【００８３】
（実施例８）
ＬＥＤチップとして発光ピーク波長が４４５ｎｍの青色発光ＬＥＤを用意した。次に、４４５ｎｍの電磁波を照射することにより発光する蛍光体として、ピーク波長が５３０ｎｍであるユーロピウム付活オルソ珪酸塩緑色蛍光体と、ピーク波長が５３０ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００８４】
また、各蛍光体の平均粒径は１７μｍとした。各蛍光体の混合比は重量比（質量比）として、緑色蛍光体：黄色蛍光体：赤色蛍光体＝２０：３０：５０の比率で混合し、 透明樹脂（シリコーン樹脂）と混合して、グローブ内面に塗布することにより、図１２に示す電球型白色光源を作製した。得られた白色光源は、発光色の相関色温度が２７００Ｋであった。また、蛍光体層の厚さは０．５ｍｍとした。
【００８５】
なお、発光スペクトルの半値幅が５０ｎｍ以上の蛍光体は緑色蛍光体、黄色蛍光体、赤色蛍光体である。また、緑色蛍光体、黄色蛍光体、赤色蛍光体の発光スペクトルに関して、それぞれピーク波長が隣り合う蛍光体の発光スペクトルには重なる部分があった。
【００８６】
実施例１と同様に積分球を使用した全光束測定により、実施例８の白色光源の発光スペクトルを調査した。その結果を図１０に示す。図１０から明らかなように、長波長側に隣接する極大値と極小値の比（極小値／極大値）はいずれも０．５以上であった。
【００８７】
（実施例９）
ＬＥＤチップとして発光ピーク波長が４４５ｎｍの青色発光ＬＥＤを用意した。次に、４４５ｎｍの電磁波を照射することにより発光する蛍光体として、ピーク波長が５３０ｎｍであるユーロピウム付活オルソ珪酸塩緑色蛍光体と、ピーク波長が５３０ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【００８８】
また、各蛍光体の平均粒径は１５μｍとした。各蛍光体の混合比は重量比（質量比）として、緑色蛍光体：黄色蛍光体：赤色蛍光体＝３０：４０：３０の比率で混合し、 透明樹脂（シリコーン樹脂）と混合して、グローブ内面に塗布することにより、図１２に示す電球型白色光源を作製した。得られた白色光源は、発光色の相関色温度が２７００Ｋであった。また、蛍光体層の厚さは０．４ｍｍとした。
【００８９】
なお、発光スペクトルの半値幅が５０ｎｍ以上の蛍光体は緑色蛍光体、黄色蛍光体、赤色蛍光体である。また、緑色蛍光体、黄色蛍光体、赤色蛍光体の発光スペクトルに関して、それぞれピーク波長が隣り合う蛍光体の発光スペクトルには重なる部分があった。
【００９０】
実施例１と同様に積分球を使用した全光束測定により、実施例９の白色光源の発光スペクトルを調査した。その結果を図１１に示す。図１１から明らかなように、長波長側に隣接する極大値と極小値の比（極小値／極大値）はいずれも０．５以上であった。
【００９１】
なお、上記実施例１〜９において、波長３５０〜７８０ｎｍにおいて、発光強度の極大値に対して長波長側に最近接する発光強度の極小値が存在する場合、その極大値を１としたときの極小値の比（極小値／極大値）を求めたとき、その比の最小値を表１に示す。
【表１】
2013069435.tif 000003
【００９２】
（比較例１〜２）
比較例１として図１に示す発光スペクトルを有するワンチップ型の白色光源と、比較例２として図２に示す発光スペクトルを有するワンチップ型の白色光源とを用意した。比較例１および比較例２は、その発光スペクトルとして長波長側に隣接する極大値と極小値の差はいずれも０．５を超えた部分が存在する。
【００９３】
（実施例１Ａ〜９Ａおよび比較例１Ａ〜２Ａ）
実施例１〜９および比較例１〜２の白色光源を用いて、赤色光の鮮やかさを示す演色評価指数（Ｒ９）を測定した。その測定結果を表２に示す。
【表２】
2013069435.tif 000004
【００９４】
太陽光と同じ色合いに見えることを確認するためには、平均演色評価指数Ｒａのみならず、特殊評価指数Ｒｉ（ｉ＝９〜１５）による評価が必要である。特殊演色評価に使用する色票は平均演色評価に使用する色票に比べ彩度が高くなっており、色再現性等の色の評価を行うには高彩度域も必要であることから、平均演色評価指数のみではなく、Ｒｉとの併用を行う必要がある。本実施例では特殊演色評価指数のうち、代表的に使用されるＲ９を用いた。
【００９５】
表２から明らかなように、本実施例に係る白色光源は優れた特性を示すことが分かった。
【００９６】
このようなＲ９を示す白色光源であれば、タスク照明用白色光源、印刷物、食材、人物のいずれか１種以上を照らすための照明、照射対象物との距離が１．５ｍ以下の照明に好適である。
【００９７】
（実施例１０〜２０および比較例３〜４）
次に、以下のように調製した各実施例および比較例に係る発光装置（白色光源）について、得られた光源の人体への影響を確認する試験を実施した。実施例と比較例の試験光源に関し、同一照度下で人が曝露された場合に、不快に感じるか否かについて、官能試験を実施したものである。
【００９８】
比較例３，４に係る発光装置としては、比較例１，２と同一構成の白色光源を用いた。また実施例１０〜２０に係る発光装置は以下のように作成した。
【００９９】
すなわち、ＬＥＤチップとして、発光ピーク波長が３８０ｎｍのものを用意した。次に、３８０ｎｍの電磁波を照射することにより発光する蛍光体として、ピーク波長が４４５ｎｍであるユーロピウム付活アルカリ土類燐酸塩青色蛍光体と、ピーク波長が４９０ｎｍであるユーロピウム付活ストロンチウムアルミン酸塩青緑色蛍光体と、ピーク波長が５４０ｎｍであるユーロピウム付活βサイアロン緑色蛍光体と、ピーク波長が５５５ｎｍであるユーロピウム付活オルソ珪酸塩黄色蛍光体と、ピーク波長が６３０ｎｍであるユーロピウム付活ストロンチウムサイアロン赤色蛍光体との混合物を用意した。
【０１００】
また、各蛍光体の平均粒径は１３μｍとした。各蛍光体混合物とシリコーン樹脂とを混合して、グローブ内面に塗布することにより、図１２と同様の構造を有する電球型白色光源を作製した。なお、各蛍光体の混合比率を種々に変更することにより、発光色の相関色温度が表３に示すように、２８００Ｋから６５００Ｋの範囲にある種々の白色光源を調製し、実施例１０〜１８とした。また、実施例１９は前記青色蛍光体成分の含有量を極少量にした混合蛍光体を使用した。一方、実施例２０は青色領域に発光ピークを有する蛍光体成分を取り除いた混合蛍光体を使用した。また、蛍光体層の厚さは全て０．２ｍｍとした。
【０１０１】
こうして調製した実施例１０〜２０および比較例３〜４に係る白色光源について、実施例１と同様に積分球を使った全光束測定により、各白色光源の発光スペクトルを調査した。実施例１０〜２０の発光スペクトルの形状は、いずれにおいても、長波長側に隣接する極大値と極小値の比（極小値／極大値）は０．５以上であることが確認された。
【０１０２】
次に、可視光（３８０ｎｍ〜７８０ｎｍ）中の紫乃至青色領域（３８０〜４９０ｎｍ）の発光スペクトルの最大強度を測定し、前記最大強度を示す波長と同一波長の黒体輻射スペクトルの強度とを比較した。この時、比較に用いた発光スペクトルは以下の通りである。本発明の光源の発光スペクトルをＡ（λ）、本発明の光源と同一色温度の黒体輻射のスペクトルをＢ(λ)、分光視感効率のスペクトルをＶ（λ）とする時、∫Ａ（λ）・Ｖ（λ）ｄλ＝∫Ｂ（λ）・Ｖ（λ）ｄλを満足するＡ（λ）、Ｂ(λ)のスペクトルを求め、Ａ（λ）、Ｂ(λ)の両スペクトルの形状を比較したものである。発光スペクトルＡ（λ）の３８０〜４９０ｎｍ領域において、スペクトル強度が最大となる波長をλ＊、最大強度をＡ＊、そして波長λ＊におけるＢ(λ)のスペクトル強度をＢ＊として、強度比（Ａ＊/Ｂ＊)を計算した。計算結果を表３に示す。
【０１０３】
次に、実施例１０〜２０および比較例３〜４に係る電球型白色光源を、被験者１００名の前方で点灯し、光源の見え方に関する官能試験を実施した。被験者には１０〜２５歳、２６〜４０歳、４１〜５５歳、５６〜７０歳、７１歳以上の男女各１０名を無作為に抽出し、試験を依頼した。被験者には、各光源の見え方を、■快適である、■不快でない、■不快な感じがする、■不快である、■非常に不快である、の５段階のランク付による評価をお願いした。
【０１０４】
実施例１０〜２０および比較例３〜４に係る白色光源の発光特性および官能試験の結果を表３に纏めて示す。なお、官能試験の結果の記載方法は、１００人の評価において、最も該当人数が多かったランクの特性を記載した。（  ）内は該当ランクの回答者の人数である。
【表３】
2013069435.tif 000005
【０１０５】
上記表３に示す結果から明らかなように、光源の見え方に関する評価では、強度比（Ａ＊/Ｂ＊）が１．５を超えると、明らかに不快であるとの判定となり、１．５以下で数値が減少するにつれて徐々に不快感が低減し、強度比が１．０前後になると、快適であると評価する被験者の数が増加した。この様に、青色成分の強度が黒体輻射のスペクトルに近いか、または低い場合において、人に不快感を与えない良好な光源となることが、本実施例によって確認できた。
【産業上の利用可能性】
【０１０６】
本発明に係る白色光源および白色光源システムによれば、発光スペクトルの凹凸を小さくしているので、物体の色合いが太陽光を照射したときと同様に感じ取ることができる。
【符号の説明】
【０１０７】
１…ＬＥＤ電球（白色光源），１ａ…白色光源システム，２，２ａ…ＬＥＤモジュール，３…基体部，４…グローブ，５…絶縁部材，６…口金，７…基板，８，８ａ，８ｂ，８ｃ…ＬＥＤチップ，９…蛍光体層，１０…透明樹脂層，１１，１１ａ…点灯回路，１２，１２ａ…配線。
【図１】
2013069435.tif 000006
【図２】
2013069435.tif 000007
【図３】
2013069435.tif 000008
【図４】
2013069435.tif 000009
【図５】
2013069435.tif 000010
【図６】
2013069435.tif 000011
【図７】
2013069435.tif 000012
【図８】
2013069435.tif 000013
【図９】
2013069435.tif 000014
【図１０】
2013069435.tif 000015
【図１１】
2013069435.tif 000016
【図１２】
2013069435.tif 000017
【図１３】
2013069435.tif 000018
【国際調査報告】
2013069435.tif 000019
2013069435.tif 000020